(57)【要約】【課題】バンプと導体との間で導通不良を生じさせくく、かつ、導体とバンプとの継目を覆いやすい補強用樹脂組成物を提供する。【解決手段】補強用熱硬化性樹脂組成物は、エポキシ樹脂（Ａ）、フェノール樹脂（Ｂ）、及びベンゾオサジン化合物（Ｃ）を含む。【選択図】図２
2020090569.tif 000002
【特許請求の範囲】
【請求項１】
エポキシ樹脂（Ａ）、
フェノール樹脂（Ｂ）及び
ベンゾオキサジン化合物（Ｃ）を含む、
補強用樹脂組成物。
【請求項２】
活性剤（Ｄ）を更に含む、
請求項１に記載の補強用樹脂組成物。
【請求項３】
前記エポキシ樹脂（Ａ）、前記フェノール樹脂（Ｂ）、前記ベンゾオサジン化合物（Ｃ）及び前記活性剤（Ｄ）の合計に対する、
前記エポキシ樹脂（Ａ）の割合が２０重量％以上６０重量％以下であり、
前記フェノール樹脂（Ｂ）の割合が１０重量％以上４０重量％以下であり、
前記ベンゾオキサジン化合物（Ｃ）の割合が５重量％以上３０重量％以下であり、
前記活性剤（Ｄ）の割合が３重量％以上４０重量％以下である、
請求項２に記載の補強用樹脂組成物。
【請求項４】
前記活性剤（Ｄ）は、融点が１３０℃以上２２０℃以下である有機酸（Ｄ１）、及び融点が１３０℃以上２２０℃以下であるアミン（Ｄ２）のうち少なくとも一方を含む、
請求項２又は３に記載の補強用樹脂組成物。
【請求項５】
前記フェノール樹脂（Ｂ）は、水酸基当量が７０ｇ／ｅｑ以上１５０ｇ／ｅｑ以下であるフェノールノボラック樹脂（Ｂ１）を含む、
請求項１〜４のいずれか一項に記載の補強用樹脂組成物。
【請求項６】
前記ベンゾオキサジン化合物（Ｃ）は、分子内に複数のオキサジン環を有する多価オキサジン化合物（Ｃ１）を含む、
請求項１〜５のいずれか一項に記載の補強用樹脂組成物。
【請求項７】
電子部品本体と、
前記電子部品本体の表面上に形成された導体と、
前記導体上に配置され、前記導体と電気的に接続されている、はんだ製のバンプと、
請求項１〜６のいずれか一項に記載の補強用樹脂組成物の硬化物であり、前記導体と前記バンプとの継目を覆う補強部と、を備える、
電子部品。
【請求項８】
請求項７に記載の電子部品の製造方法であって、
前記導体と前記バンプとの継目を、請求項１〜６のいずれか一項に記載の補強用樹脂組成物で覆ってから、前記補強用樹脂組成物を硬化させる、
電子部品の製造方法。
【請求項９】
第１導体を備える回路基板と、
第２導体を備える電子部品と、
前記第１導体と前記第２導体との間に介在し、かつ、前記第１導体と前記第２導体とを電気的に接続する、はんだ製のバンプと、
請求項１〜６のいずれか一項に記載の補強用樹脂組成物の硬化物であり、前記第１導体と前記バンプとの継目、及び前記第２導体と前記バンプとの継目のうち、少なくとも一方を覆う補強部と、を備える、
実装構造体。
【請求項１０】
請求項９に記載の実装構造体の製造方法であって、
前記第１導体と前記バンプとの継目、及び前記第２導体と前記バンプとの継目のうち、少なくとも一方を、請求項１〜６のいずれか一項に記載の補強用樹脂組成物で覆ってから、前記補強用樹脂組成物を硬化させる、
実装構造体の製造方法。
【発明の詳細な説明】
【技術分野】
【０００１】
本開示は、一般には、補強用樹脂組成物と、電子部品と、電子部品の製造方法と、実装構造体と、実装構造体の製造方法と、に関する。本開示は、詳細には、補強用樹脂組成物と、補強用樹脂組成物の硬化物を含む電子部品及びその製造方法と、補強用樹脂組成物の硬化物を含む実装構造体及びその製造方法と、に関する。
【背景技術】
【０００２】
半導体チップを回路基板に実装する際、はんだ製のバンプと、回路基板が備える導体とを電気的に接続する。バンプと導体とを接続するにあたり、バンプと導体の継目を樹脂組成物の硬化物で覆って補強することがある。例えば、バンプと導体との間に樹脂組成物を配置して、加熱することにより、バンプが導体に接続されると共に、樹脂組成物の硬化物で継目を覆うことができる。継目の補強に使用されうる樹脂組成物の一例が、特許文献１に開示されている。
【先行技術文献】
【特許文献】
【０００３】
【特許文献１】特開２０１０−２５４８９５号公報
【発明の概要】
【発明が解決しようとする課題】
【０００４】
バンプと導体とを接続するにあたり、バンプと導体をバンプと導体との間で導通不良が生じることがある。特に加熱する際の温度が高いと、導通不良が生じやすい。
【０００５】
本開示の目的は、バンプと導体との間で導通不良を生じさせにくく、かつ、導体とバンプとの継目を覆いやすい補強用樹脂組成物を提供することにある。
【課題を解決するための手段】
【０００６】
本開示の一態様に係る補強用樹脂組成物は、エポキシ樹脂（Ａ）、フェノール樹脂（Ｂ）及びベンゾオキサジン化合物（Ｃ）を含む。
【０００７】
本開示の一態様に係る電子部品は、電子部品本体と、前記電子部品本体の表面上に形成された導体と、前記導体上に配置され、前記導体と電気的に接続されている、はんだ製のバンプと、補強部と、を備える。前記補強部は、上記補強用樹脂組成物の硬化物であり、前記導体と前記バンプとの継目を覆う。
【０００８】
本開示の一態様に係る電子部品の製造方法は、上記電子部品の製造方法であって、前記導体と前記バンプとの継目を、上記補強用樹脂組成物で覆ってから、前記補強用樹脂組成物を硬化させる。
【０００９】
本開示の一態様に係る実装構造体は、第１導体を備える回路基板と、第２導体を備える電子部品と、はんだ製のバンプと、補強部と、を備える。前記バンプは、前記第１導体と前記第２導体との間に介在し、かつ、前記第１導体と前記第２導体とを電気的に接続する。前記補強部は、上記補強用樹脂組成物の硬化物であり、前記第１導体と前記バンプとの継目、及び前記第２導体と前記バンプとの継目のうち、少なくとも一方を覆う。
【００１０】
本開示の一態様に係る実装構造体の製造方法は、上記実装構造体の製造方法であって、前記第１導体と前記バンプとの継目、及び前記第２導体と前記バンプとの継目のうち、少なくとも一方を、上記補強用樹脂組成物で覆ってから、前記補強用樹脂組成物を硬化させる。
【発明の効果】
【００１１】
本開示の一態様に係る補強用樹脂組成物は、バンプと導体との間で導通不良が生じにくく、かつ、バンプと導体との継目を覆いやすい。
【図面の簡単な説明】
【００１２】
【図１】図１は、本開示の一実施形態に係る補強用樹脂組成物と、はんだとを加熱する際のリフロープロファイルの一例を示すグラフである。
【図２】図２は、本開示の一実施形態に係る電子部品の一例を示す概略の断面図である。
【図３】図３Ａ〜図３Ｃは、同上の電子部品の製造方法の一例を示す概略の断面図である。
【図４】図４Ａ〜図４Ｃは、本開示の一実施形態に係る実装構造体の一例を示す概略の断面図である。
【図５】図５Ａ〜図５Ｃは、同上の実装構造体の製造方法の一例を示す概略の断面図である。
【発明を実施するための形態】
【００１３】
１．概要
本開示の一実施形態に係る補強用樹脂組成物（以下、樹脂組成物（Ｘ）ともいう）は、エポキシ樹脂（Ａ）、フェノール樹脂（Ｂ）及びベンゾオキサジン化合物（Ｃ）を含む。
【００１４】
樹脂組成物（Ｘ）の温度を上昇させることで熱硬化させる場合、樹脂組成物（Ｘ）の熱硬化反応の開始前においては、樹脂組成物（Ｘ）の粘度を低めやすく、温度が上昇しても粘度の低い状態を維持しやすい。すなわち、樹脂組成物（Ｘ）の粘度が上昇し始める温度を高くさせやすい。
【００１５】
また樹脂組成物（Ｘ）の温度を上昇させることで熱硬化させる場合、樹脂組成物（Ｘ）の硬化反応開始後においては、硬化反応を急激に生じさせやすく、粘度を急激に上昇させやすい。
【００１６】
このため、樹脂組成物（Ｘ）の硬化反応が開始する前に、はんだ製のバンプを溶融させて、導体とバンプとを接続させやすい。続いて、導体とバンプとの継目を樹脂組成物（Ｘ）で覆っている状態で、樹脂組成物（Ｘ）を急激に硬化させることができ、製造効率を高めやすい。そのため、バンプがＳＡＣはんだ等の融点が高いはんだ製であって、加熱温度が高い場合であっても、導体とバンプとの間で導通不良を生じにくくできる。
【００１７】
２．詳細
以下、本実施形態の樹脂組成物（Ｘ）、電子部品１００（図２参照）、電子部品１００の製造方法（図３Ａ〜図３Ｃ参照）、実装構造体１（図４Ａ〜図４Ｃ参照）、及び実装構造体１の製造方法（図５Ａ〜図５Ｃ参照）を、詳細に説明する。
【００１８】
２−１．樹脂組成物（Ｘ）
本実施形態の樹脂組成物（Ｘ）は、上述の通り、エポキシ樹脂（Ａ）と、フェノール樹脂（Ｂ）と、ベンゾオキサジン化合物（Ｃ）とを含む。さらに樹脂組成物（Ｘ）は、活性剤（Ｄ）を含むことが好ましい。以下、エポキシ樹脂（Ａ）、フェノール樹脂（Ｂ）、ベンゾオキサジン化合物（Ｃ）及び活性剤（Ｄ）の詳細を説明する。
【００１９】
（１）エポキシ樹脂（Ａ）
エポキシ樹脂（Ａ）は、エポキシ基を有する化合物であり、加熱によって硬化する性質を有する。このためエポキシ樹脂（Ａ）は、樹脂組成物（Ｘ）に熱硬化性を付与することができる。
【００２０】
エポキシ樹脂（Ａ）は、常温で液状であることが好ましい。この場合、樹脂組成物（Ｘ）において、エポキシ樹脂（Ａ）と、他の成分とを混合しやすくすることができる。なお、常温で液状であるとは、大気圧下、かつ、周囲の温度が５℃以上２８℃以下（特に２０℃前後）の状態において、流動性を有することを意味する。エポキシ樹脂（Ａ）が常温で液状であるためには、エポキシ樹脂（Ａ）に常温で液状の成分のみが含まれていてもよく、エポキシ樹脂（Ａ）に常温で液状の成分と常温で液状でない成分とが含まれていてもよく、反応性希釈剤、溶剤等によってエポキシ樹脂（Ａ）が常温で液状となっていてもよい。
【００２１】
エポキシ樹脂（Ａ）は、一分子内にエポキシ基を二つ以上有する液状のエポキシ樹脂（Ａ１）を含むことが好ましい。エポキシ樹脂（Ａ１）は、例えばグリシジルエーテル型エポキシ樹脂、グリシジルアミン型エポキシ樹脂、グリシジルエステル型エポキシ樹脂、及びオレフィン酸化型（脂環式）エポキシ樹脂からなる群から選択される一種以上の成分を含むことができる。
【００２２】
エポキシ樹脂（Ａ１）は、例えばビスフェノールＡ型エポキシ樹脂、ビスフェノールＦ型エポキシ樹脂等のビスフェノール型エポキシ樹脂、水添ビスフェノールＡ型エポキシ樹脂、水添ビスフェノールＦ型エポキシ樹脂等の水添ビスフェノール型エポキシ樹脂、ビフェニル型エポキシ樹脂、ナフタレン環含有エポキシ樹脂、脂環式エポキシ樹脂、ジシクロペンタジエン型エポキシ樹脂、フェノールノボラック型エポキシ樹脂、クレゾールノボラック型エポキシ樹脂、トリフェニルメタン型エポキシ樹脂、脂肪族系エポキシ樹脂、及びトリグリシジルイソシアヌレートからなる群から選択される一種以上の成分を含むことができる。
【００２３】
エポキシ樹脂（Ａ１）は、ビスフェノール型エポキシ樹脂及び水添ビスフェノール型エポキシ樹脂のうち、一方又は両方を含むことが特に好ましい。この場合、樹脂組成物（Ｘ）を低粘度化しやすく、かつ、樹脂組成物（Ｘ）の硬化物の物性を向上させやすい。
【００２４】
エポキシ樹脂（Ａ１）として市販品を使用してもよい。市販品としては、例えばビスフェノールＡ型エポキシ樹脂（三菱ケミカル（株）製：品番ｊＥＲ８２８）およびビスフェノールＦ型エポキシ樹脂（三菱ケミカル（株）製：品番ｊＥＲ８０６）等が挙げられる。
【００２５】
エポキシ樹脂（Ａ）は、エポキシ樹脂（Ａ１）のみを含んでいてもよく、エポキシ樹脂（Ａ１）とエポキシ樹脂（Ａ１）以外のエポキシ樹脂とを含んでいてもよい。
【００２６】
（２）フェノール樹脂（Ｂ）
フェノール樹脂（Ｂ）は、フェノール性水酸基を有する化合物である。このフェノール性水酸基は、エポキシ樹脂（Ａ）のエポキシ基と反応することができる。
【００２７】
フェノール樹脂（Ｂ）は、特に一分子中に二個以上のフェノール性水酸基を有することが好ましい。一分子中に二個以上のフェノール性水酸基を有するフェノール樹脂（Ｂ）として、例えばビスフェノールＡ、フェノールノボラック、クレゾールノボラック等の多官能フェノール類が挙げられる。フェノール樹脂（Ｂ）は、これらの成分のうち一種以上を含むことができる。フェノール樹脂（Ｂ）は、市販品であってもよい。市販品のフェノール樹脂として、例えばフェノールホルムアルデヒドノボラック樹脂（明和化成（株）製：品番ＭＥＨ−８０００Ｈ）、フェノールノボラック樹脂（明和化成（株）製：品番ＨＦ−１Ｍ）、フェノールアラルキル樹脂（明和化成（株）製：品番ＭＥＨ−７８００）、ビフェニルアラルキル樹脂（明和化成（株）製：品番ＭＥＨ−７８５１ＳＳ）等が挙げられる。
【００２８】
フェノール樹脂（Ｂ）は、水酸基当量が７０ｇ／ｅｑ以上１５０ｇ／ｅｑ以下であるフェノールノボラック樹脂（Ｂ１）を含むことが特に好ましい。この場合、フェノール樹脂（Ｂ）のエポキシ樹脂（Ａ）に対する溶解性を向上させることができる。なお、本明細書において、水酸基当量とは、ＪＩＳ  Ｋ  ００７０に準拠した中和滴定法によって測定した数値を指す。
【００２９】
フェノールノボラック樹脂（Ｂ１）は、特に液状であることが好ましい。すなわち、フェノール樹脂（Ｂ）は、一分子中に二個以上のフェノール性水酸基を有し、水酸基当量が７０ｇ／ｅｑ以上１５０ｇ／ｅｑ以下であり、かつ、液状であるフェノールノボラック樹脂（Ｂ１）を含むことが好ましい。この場合、樹脂組成物（Ｘ）の濡れ性を向上させることができる。このようなフェノールノボラック樹脂（Ｂ１）の市販品として、例えばフェノールホルムアルデヒドノボラック樹脂（明和化成（株）製：品番ＭＥＨ−８０００Ｈ）が挙げられる。
【００３０】
フェノール樹脂（Ｂ）は、フェノールノボラック樹脂（Ｂ１）のみを含んでいてもよく、フェノールノボラック樹脂（Ｂ１）と、フェノールノボラック樹脂（Ｂ１）以外のフェノール樹脂を含んでいてもよい。
【００３１】
（３）ベンゾオキサジン化合物（Ｃ）
ベンゾオキサジン化合物（Ｃ）は、ジヒドロベンゾオキサジン環を含有する化合物である。ベンゾオキサジン化合物（Ｃ）は、原材料の種類によって、種々の構造を有する。ベンゾオキサジン化合物（Ｃ）は、例えば、各種のフェノール、アミンおよびホルムアルデヒド等から合成することができる。
【００３２】
ジヒドロベンゾオキサジン環は化学的に安定であるため、常態下では、ベンゾオキサジン化合物（Ｃ）の重合反応は進まない。しかし、ベンゾオキサジン化合物（Ｃ）を約１７０℃以上に加熱することで、ジヒドロベンゾオキサジン環が開環して、フェノール性水酸基と塩基性アミノ基とからなるジアミノジフェニル構造を有するポリベンゾオキサジン化合物が生成する。この開環によって形成されたジアミノジフェニル構造に存在する塩基性アミノ基は、エポキシ樹脂（Ａ）とフェノール樹脂（Ｂ）との反応の硬化促進剤として働き、高温での反応を促進させることができる。具体的には、ＳＡＣはんだの融点よりも高い温度における反応が促進させることができる。そのため、はんだの溶融が開始した後に、樹脂組成物（Ｘ）の硬化反応を加速させることができる。さらに、ジヒドロベンゾオキサジン環は、１７０℃になるまで開環しないため、エポキシ樹脂（Ａ）とフェノール樹脂（Ｂ）との反応は進まず、はんだが溶融するまでに樹脂組成物（Ｘ）が硬化することも抑制することができる。さらに、ジヒドロベンゾオキサジン環の開環後、フェノール樹脂（Ｂ）のフェノール性水酸基は、副生成物を生じることなく自己重合したり、エポキシ樹脂（Ａ）等と反応し得る。このように、はんだ溶融後には、ジヒドロベンゾオキサジン環の開環によって、樹脂組成物（Ｘ）が急激に反応する。
【００３３】
ベンゾオキサジン化合物（Ｃ）は、分子内に複数のオキサジン環を有する多価オキサジン化合物（Ｃ１）を含むことが好ましい。多価オキサジン化合物（Ｃ１）は、エポキシ樹脂（Ａ）との反応によって、三次元架橋構造を形成しやすい。このため、ベンゾオキサジン化合物（Ｃ）が、多価オキサジン化合物（Ｃ１）を含む場合、多価オキサジン化合物（Ｃ１）を含まない場合よりも、樹脂組成物（Ｘ）の硬化物のガラス転移温度（Ｔｇ）を大きくすることができる。
【００３４】
多価オキサジン化合物（Ｃ１）として、市販品を使用してもよい。ベンゾオキサジン化合物（Ｃ１）の代表的な市販品の一例として、Ｐ−ｄ型ベンゾオキサジン化合物：フェノールとジアミノジフェニルメタンとホルムアルデヒドとの重合物（四国化成工業（株）製）が挙げられる。Ｐ−ｄ型ベンゾオキサジン化合物は、例えば、下記のような構造を有する。
【００３５】
【化１】
2020090569.tif 000003
（式中、Ｒは、水素又はアリル基を示す。アリル基は電子吸引基であってもよく、電子供与基であってもよい。）
【００３６】
多価オキサジン化合物（Ｃ１）の代表的な市販品の一例として、Ｆ−ａ型ベンゾオキサジン化合物：ビスフェノールＦとアニリンとホルムアルデヒドとの重合物（四国化成工業（株）製）が挙げられる。Ｆ−ａ型ベンゾオキサジン化合物は、下記のような構造を有する。
【００３７】
【化２】
2020090569.tif 000004
【００３８】
（４）活性剤（Ｄ）
樹脂組成物（Ｘ）は、上述の通り、活性剤（Ｄ）を含むことが好ましい。活性剤（Ｄ）は、金属酸化膜を除去する機能を有するため、樹脂組成物（Ｘ）が活性剤（Ｄ）を含むことにより、樹脂組成物（Ｘ）にフラックス作用を付与することができる。なお、フラックス作用とは、はんだペーストが塗布される金属表面に生じた酸化皮膜を除去するという還元作用、及び、溶融はんだの表面張力を低下させて、はんだの接合金属表面への濡れ性を促進する作用を意味する。
【００３９】
活性剤（Ｄ）は、融点が１３０℃以上２２０℃以下である有機酸（Ｄ１）、及び融点が１３０℃以上２２０℃以下であるアミン（Ｄ２）のうち少なくとも一方を含むことが好ましい。この場合、活性剤（Ｄ）によってエポキシ樹脂（Ａ）の硬化反応が促進されにくくすることができる。また、融点が２００℃付近または２００℃以上であるはんだを使用する場合であっても、はんだを溶融させる前に、はんだの酸化皮膜を除去することができる。また、はんだの溶融前に有機酸（Ｄ１）又はアミン（Ｄ２）が溶融されることで、はんだ溶融前において、樹脂組成物（Ｘ）を低粘度化することができ、樹脂組成物（Ｘ）の濡れ性を向上させることができる。
【００４０】
有機酸（Ｄ１）は、例えばロジン成分材料、アジピン酸、グルタル酸、コハク酸、マロン酸、クエン酸、コルク酸、セバシン酸及びピメリン酸からなる群から選択される一種以上を含むことができる。有機酸（Ｄ１）は、特にコハク酸（融点１８６℃）、アジピン酸（融点１５２℃）、コルク酸（融点１４２℃）、セバシン酸（融点１３３℃）を含むことが好ましい。
【００４１】
アミン（Ｄ２）は、フラックスとして使用されるアミンであれば特に限定されないが、例えば種々のアミン塩、トリエタノールアミン（ＴＥＡ）及びグアニジンからなる群から選択される一種以上を含むことができる。
【００４２】
活性剤（Ｄ）は、有機酸（Ｄ１）及びアミン（Ｄ２）以外の成分を含んでいてもよい。活性剤（Ｄ）は、融点が１３０℃未満の有機酸又はアミンを含んでいてもよく、融点が２２０℃超の有機酸又はアミンを含んでいてもよい。
【００４３】
（５）その他の成分（Ｅ）
樹脂組成物（Ｘ）は、エポキシ樹脂（Ａ）、フェノール樹脂（Ｂ）、ベンゾオキサジン化合物（Ｃ）及び活性剤（Ｄ）以外の成分（Ｅ）を含んでいてもよい。成分（Ｅ）は、例えばロジン等の成分改質剤、フィラー、チクソ性付与剤等を含むことができる。
【００４４】
（６）各成分の含有割合
樹脂組成物（Ｘ）において、エポキシ樹脂（Ａ）、フェノール樹脂（Ｂ）、ベンゾオキサジン化合物（Ｃ）及び活性剤（Ｄ）の合計に対する、エポキシ樹脂（Ａ）の割合は、２０重量％以上６０重量％以下であることが好ましい。
【００４５】
また樹脂組成物（Ｘ）において、エポキシ樹脂（Ａ）、フェノール樹脂（Ｂ）、ベンゾオキサジン化合物（Ｃ）及び活性剤（Ｄ）の合計に対する、フェノール樹脂（Ｂ）の割合は、１０重量％以上４０重量％以下であることが好ましい。
【００４６】
また樹脂組成物（Ｘ）において、エポキシ樹脂（Ａ）、フェノール樹脂（Ｂ）、ベンゾオキサジン化合物（Ｃ）及び活性剤（Ｄ）の合計に対する、ベンゾオキサジン化合物（Ｃ）の割合は、５重量％以上３０重量％以下であることが好ましい。
【００４７】
また樹脂組成物（Ｘ）において、エポキシ樹脂（Ａ）、フェノール樹脂（Ｂ）、ベンゾオキサジン化合物（Ｃ）及び活性剤（Ｄ）の合計に対する、活性剤（Ｄ）の割合は、３重量％以上４０重量％以下であることが好ましい。
【００４８】
樹脂組成物（Ｘ）において、エポキシ樹脂（Ａ）、フェノール樹脂（Ｂ）、ベンゾオキサジン化合物（Ｃ）及び活性剤（Ｄ）の割合が、上記の条件を満たすことにより、樹脂組成物（Ｘ）の硬化物のガラス転移温度を低下できると共に、樹脂組成物（Ｘ）の硬化物の弾性率を向上させることができる。そのため、樹脂組成物（Ｘ）の硬化物ではんだの周囲を覆うことによる補強効果を向上させることができる。
【００４９】
特に、エポキシ樹脂（Ａ）、フェノール樹脂（Ｂ）、ベンゾオキサジン化合物（Ｃ）及び活性剤（Ｄ）の合計に対する、エポキシ樹脂（Ａ）の割合が６０重量％以下であることが好ましい。この場合、樹脂組成物（Ｘ）を迅速に硬化させることができ、樹脂組成物（Ｘ）の硬化が遅くなることを抑制することができる。
【００５０】
特にエポキシ樹脂（Ａ）、フェノール樹脂（Ｂ）、ベンゾオキサジン化合物（Ｃ）及び活性剤（Ｄ）の合計に対する、ベンゾオキサジン化合物（Ｃ）の割合が３０重量％以下であることが好ましい。この場合、樹脂組成物（Ｘ）の硬化物に、ボイド（気泡）が発生することを抑制することができる。
【００５１】
２−２．樹脂組成物（Ｘ）を用いた導体とバンプとの継目の補強
以下、樹脂組成物（Ｘ）を用いて、導体とはんだ製のバンプとの継目を補強する補強部を作製する方法について説明する。
【００５２】
導体上にはんだ製のバンプを配置して、このバンプを溶融させることにより、導体とバンプとを電気的に接続することができる。この導体とバンプとの継目を樹脂組成物（Ｘ）の硬化物で覆うことで、導体とバンプとの継目を補強することができる。例えば、導体とバンプとの間に樹脂組成物（Ｘ）が配置された状態で、バンプ及び樹脂組成物（Ｘ）が加熱されると、樹脂組成物（Ｘ）の粘度が下がることで樹脂組成物（Ｘ）が流動し、それに伴ってバンプが導体に接触する。樹脂組成物が流動性を維持している状態で、バンプは溶融して導体に溶着する。樹脂組成物（Ｘ）は導体とバンプとの継目を覆い、その状態で硬化することで、補強部が作製される。これにより、導体とバンプとを電気的に接続し、かつ導体とバンプとの継目を樹脂組成物（Ｘ）の硬化物である補強部で覆うことで補強できる。バンプを溶融させるため、バンプ及び樹脂組成物（Ｘ）は、はんだの融点よりも高い温度まで加熱される。
【００５３】
導体とバンプとを電気的に接続し、かつ補強部を作製する場合の、加熱温度のプロファイル及び樹脂組成物（Ｘ）の粘度変化の例を図１のグラフに示す。図１のグラフにおいて、実線は加熱温度を示し、破線は樹脂組成物（Ｘ）の粘度を示す。図中のＴ３（℃）はバンプの融点であり、Ｔ１（℃）及びＴ２（℃）は、室温＜Ｔ１＜Ｔ２＜Ｔ３の関係を満たす特定の温度である。
【００５４】
図１に示すように、まず加熱温度を室温からＴ１（℃）まで上昇させる。続いて、加熱温度の昇温速度を低めながら、加熱温度をＴ２（℃）まで上昇させる。続いて、昇温速度を高めながら、加熱温度をＴ３（℃）よりも高い温度（ピーク温度）まで昇温する。続いて、加熱温度を室温まで下げる。
【００５５】
バンプの融点Ｔ３（℃）はバンプを構成するはんだの組成に依存し、はんだがＳｎ−Ａｇ−Ｃｕ（ＳＡＣ）系はんだである場合、Ｔ３（℃）は例えば２１７以上２３０℃以下である。Ｔ１（℃）は樹脂組成物（Ｘ）が溶融を開始する温度付近に規定されることが好ましい。Ｔ１（℃）は、特に限定されないが、例えば１４０℃以上１６０℃以下である。Ｔ２（℃）は、Ｔ１（℃）よりも高く、かつ樹脂組成物（Ｘ）が硬化を開始する温度よりも低い温度に規定されることが好ましい。Ｔ２は特に限定されないが、例えば１６０℃以上２００℃以下である。ピーク温度は、Ｔ３（℃）より高く、かつ樹脂組成物（Ｘ）が硬化を開始する温度よりも高い温度に規定されることが好ましい。ピーク温度は、特に限定されないが、例えば２３２℃以上２５５℃以下である。加熱温度が室温からＴ１（℃）までの上昇する際の加熱温度の昇温速度は、特に限定されないが、例えば５℃／秒以下である。加熱温度がＴ１（℃）からＴ２（℃）まで上昇するのに要する時間は、特に限定されないが、例えば６０秒以上１００秒以下である。加熱温度がＴ２（℃）からピーク温度（℃）まで上昇する際の昇温速度は例えば４℃／ｓ以下である。加熱温度がＴ３（℃）以上である時間は、特に限定されないが、例えば３０秒以上９０秒以下である。
【００５６】
図１に示すように、Ｔ１（℃）付近から樹脂組成物（Ｘ）の粘度が低下して流動しはじめる。このため、室温からＴ１（℃）までの加熱温度の昇温速度を制御することにより、加熱開始から樹脂組成物（Ｘ）が流動し始めるまでの時間を制御することができる。
【００５７】
図１に示すように、加熱温度をＴ１（℃）からＴ２（℃）まで上昇させても、樹脂組成物（Ｘ）は、低粘度のまま維持される。このため、Ｔ１（℃）からＴ２（℃）までの昇温速度を制御することにより、樹脂組成物（Ｘ）が流動性を維持する時間を制御することができる。これにより、樹脂組成物（Ｘ）を十分に流動させて、補強部にボイドが発生することを抑制できる。
【００５８】
図１に示すように、加熱温度がＴ２（℃）からピーク温度に向けて上昇すると、加熱温度がＴ３（℃）を超えてもしばらくは樹脂組成物（Ｘ）の粘度は上がりにくく、樹脂組成物（Ｘ）が流動性を有する状態が維持され、続いて粘度が急上昇する。すなわち、加熱温度がはんだの融点を超えても、しばらくの間は樹脂組成物（Ｘ）が流動性を有する状態が維持されやすい。このため、樹脂組成物（Ｘ）が流動することで、バンプが導体に接触しやすくなり、かつバンプが導体に融着しやすくなる。また溶融したバンプのセルフアライメント効果が樹脂組成物（Ｘ）によって阻害されにくい。さらに、樹脂組成物（Ｘ）が活性剤（Ｄ）を含有する場合は、加熱温度がＴ２（℃）からＴ３（℃）に上昇する間に、活性剤（Ｄ）のフラックス作用によって、はんだの酸化皮膜を迅速に除去することができる。このため、導体とはんだとを良好に接続することができ、導通不良の発生をより抑制することができる。
【００５９】
続いて、樹脂組成物（Ｘ）が導体とはんだとの継目を覆った状態で硬化することで、導体とはんだとの継目を覆う補強部が作製される。図１に示すように、加熱温度がピーク温度から室温に向けて下がっても、樹脂組成物（Ｘ）の粘度は上昇し続ける。このため、導体とはんだとの継目が樹脂組成物（Ｘ）で覆われた状態のまま、この樹脂組成物（Ｘ）を迅速に硬化させることができる。
【００６０】
樹脂組成物（Ｘ）が、このような粘度挙動を実現できるのは、樹脂組成物（Ｘ）がエポキシ樹脂（Ａ）、フェノール樹脂（Ｂ）、ベンゾオキサジン化合物（Ｃ）及び活性剤（Ｄ）を含むためと考えられる。
【００６１】
具体的には、樹脂組成物（Ｘ）の溶融時に加熱温度がＴ１（℃）からＴ２（℃）に向けて上昇しても粘度が上がりにくいのは、ベンゾオキサジン化合物（Ｃ）が溶融して樹脂組成物（Ｘ）が溶融するためと考えられる。また加熱温度がＴ３（℃）に達しても、樹脂組成物（Ｘ）は、すぐには粘度が上がらずに、しばらくしてから粘度が急上昇するのは、ベンゾオキサジン化合物（Ｃ）の開環反応が１７０℃以上の高温で生じるためと考えられる。
【００６２】
また樹脂組成物（Ｘ）が活性剤（Ｄ）を含む場合、活性剤（Ｄ）が有機酸（Ｄ１）及びアミン（Ｄ２）のうち少なくとも一方を含むことにより、活性剤（Ｄ）によってエポキシ樹脂（Ａ）の硬化反応が促進されにくくできる。それによっても、加熱温度がＴ３（℃）に達するまで、樹脂組成物（Ｘ）の粘度を低く維持しやすくなる。
【００６３】
また加熱温度がピーク温度から室温に向けて下がっても樹脂組成物（Ｘ）が迅速に硬化するのは、ベンゾオキサジン化合物（Ｃ）の自己重合反応だけでなく、ベンゾオキサジン化合物（Ｃ）とエポキシ樹脂（Ａ）とが反応して、三次元架橋構造が形成されるためと考えられる。このため、樹脂組成物（Ｘ）の硬化物のガラス転移温度（Ｔｇ）を向上させることができる。
【００６４】
このため、樹脂組成物（Ｘ）を、図２に示す電子部品１００に適用すれば、電子部品本体２００が備える導体２１０とバンプ３２との継目２０を覆う補強部４を作製することができる。
【００６５】
また樹脂組成物（Ｘ）を、図４Ａに示す実装構造体１に適用すれば、回路基板２の第１導体２１と、バンプ３２とを接続する際に、第１導体２１とバンプ３２との継目２０を覆う補強部４を作製することができる。
【００６６】
本実施形態の樹脂組成物（Ｘ）は、導体とバンプとが電気的に接続された後に、導体とバンプとの継目を覆う補強部を作製するために用いてもよい。
【００６７】
２−３．電子部品及びその製造方法
以下、樹脂組成物（Ｘ）を適用した電子部品１００の構成と、その製造方法とを説明する。
【００６８】
（１）電子部品の構成
本実施形態の電子部品１００について、図２を参照しながら説明する。なお、以下に示す電子部品１００の構成はあくまで一例であり、電子部品１００の構成は、以下の内容に限定されない。
【００６９】
電子部品１００は、特に限定されないが、例えば表面実装型の半導体チップである。半導体チップは、特に限定されないが、例えばＢＧＡ（ボール・グリッド・アレイ）、ＷＬＰ（ウェハーレベルパッケージ）等である。
【００７０】
電子部品１００は、電子部品本体２００と、導体２１０と、はんだ製のバンプ３０と、補強部４とを備える。
【００７１】
導体２１０は、電子部品本体２００の表面に形成されており、このため導体２１０は、電子部品本本体２００の表面で外部に露出している。電子部品１００がＷＬＰである場合には、電子部品本体２００は、例えば再配線層が設けられたシリコン基板を含み、導体２１０は、例えば再配線層と電気的に接続されたピラーである。電子部品１００がＢＧＡである場合には、電子部品本体２００は、例えば基板上に実装されたダイを封止樹脂で封止して構成されるパッケージであり、導体２１０は、例えばダイと電気的に接続された電極パッドである。電子部品本体２００の構造は前記に限られず、電子部品１００の種類に応じた適宜の構造であればよい。
【００７２】
バンプ３０は、導体２１０上に配置され、導体２１０と電気的に接続されている。このため、バンプ３０と導体２１０との間には継目２０が形成されている。バンプ３０は、特に限定されないが、例えばＳＡＣはんだ製であってもよく、錫銅系（Ｓｎ−Ｂｉ系）のはんだ製であってもよい。Ｓｎ−Ｂｉ系のはんだは、Ｓｎ及びＢｉに加えて、Ａｇ、Ｎｉ、Ｆｅ、Ｇｅ、Ｃｕ及びＩｎよりなる群から選択される少なくとも１種の材料を含有してもよい。Ｓｎ−Ｂｉ系はんだの機械的な性能向上のためには、Ｓｎ−Ｂｉ系はんだは、Ａｇ、Ｎｉ、Ｆｅ及びＧｅからなる群から選択される少なくとも一種の材料を含有することが好ましい。
【００７３】
補強部４は、樹脂組成物（Ｘ）の硬化物である。電子部品１００において、補強部４は、バンプ３０と導体２１０との継目２０を覆っている。すなわち電子部品１００では、バンプ３０と導体２１０との継目２０が、樹脂組成物（Ｘ）の硬化物で覆われている。そのため、補強部４によって、バンプ３０と導体２１０との継目２０を補強することができ、電子部品１００の接続信頼性を向上させることができる。
【００７４】
（２）電子部品の製造方法
以下、電子部品１００の製造方法を、図３Ａ〜図３Ｃを参照しながら説明する。
【００７５】
まず、導体２１０を備える電子部品本体２００を用意して、導体２１０を覆うように樹脂組成物（Ｘ）を配置する（図３Ａ参照）。樹脂組成物（Ｘ）を配置する方法は、特に限定されないが、例えばインクジェット法等の印刷法、転写等の方法によって行うことができる。
【００７６】
次に、バンプ３０が樹脂組成物（Ｘ）と接するように、導体２１０の上方にバンプ３０を配置する（図３Ｂ参照）。バンプ３０として、例えば、はんだボールを使用することができる。
【００７７】
次に、図３Ｂに示す状態で、バンプ３０及び樹脂組成物（Ｘ）を加熱する。加熱方法は特に限定されないが、例えばリフロー炉による加熱を採用することができる。この場合、例えば図１に示すようなリフロープロファイルに沿って、バンプ３０及び樹脂組成物（Ｘ）を加熱することができる。
【００７８】
上記「２−２．樹脂組成物（Ｘ）を用いた導体とバンプとの継目の補強」の項目に記載の通り、バンプ３０が溶融するまでは、樹脂組成物（Ｘ）が低粘度で維持される。またバンプ３０の溶融が開始されても、すぐには樹脂組成物（Ｘ）の粘度が上がらず、しばらくしてから粘度が急上昇する。このため、導体２１０とバンプ３０との継目２０を、樹脂組成物（Ｘ）で覆ってから、樹脂組成物（Ｘ）を硬化させることができる。それにより、導体２１０とバンプ３０とが良好に接続することができる。そのため、導体２１０とバンプ３０との導通不良を抑制することができる。また、導体２１０とバンプ３０との継目２０を樹脂組成物（Ｘ）の硬化物で覆うことができる。そのため、導体２１０とバンプ３０との継目２０を補強することができる。
【００７９】
２−４．実装構造体及びその製造方法
（１）実装構造体
本実施形態の実装構造体１について、図４Ａ〜図４Ｃを参照しながら説明する。なお、以下に示す実装構造体１の構成はあくまで一例であり、実装構造体１の構成は、以下の内容に限定されない。
【００８０】
実装構造体１は、回路基板２と、電子部品３と、バンプ３２と、補強部４とを備える。
【００８１】
回路基板２は、例えばマザー基板、パッケージ基板又はインターポーザー基板である。例えば回路基材２は、ガラスエポキシ製、ポリイミド製、ポリエステル製、セラミック製などの絶縁基板である。回路基板２の表面上には、第１導体２１が形成されている。このため、回路基板２は第１導体２１を備える。第１導体２１は、特に限定されないが、例えば導体配線である。
【００８２】
電子部品３は、例えば半導体チップであり、より具体的には、例えばＢＧＡ（ボール・グリッド・アレイ）、ＬＧＡ（ランド・グリッド・アレイ）、又はＣＳＰ（チップ・サイズ・パッケージ）などの、フリップチップ型のチップである。電子部品３は、ＰｏＰ（パッケージ・オン・パッケージ）型のチップであってもよい。電子部品３の表面上に第２導体３１が形成されている。このため、電子部品３は第２導体３１を備える。第２導体３１は、特に限定されないが、例えば電極パッドである。
【００８３】
バンプ３２は、回路基板２の第１導体２１と電子部品３の第２導体３１との間に介在している。バンプ３２は、第１導体２１との第２導体３１とを電気的に接続している。バンプ３２は、特に限定されないが、例えばＳＡＣはんだ製であってもよく、錫銅系（Ｓｎ−Ｂｉ系）のはんだ製であってもよい。
【００８４】
補強部４は、樹脂組成物（Ｘ）の硬化物である。実装構造体１において、補強部４は、バンプ３２と第１導体２１との継目２０を覆っている。すなわち実装構造体１では、バンプ３２と第１導体２１との継目２０が、樹脂組成物（Ｘ）の硬化物で覆われている。そのため、補強部４によって、バンプ３２と第１導体２１との継目２０を補強することができ、実装構造体１の接続信頼性を向上させることができる。
【００８５】
図４Ａに示す実装構造体１では、補強部４が、回路基板２の第１導体２１とバンプ３２との継目２０を覆っているが、これに限定されない。
【００８６】
例えば図４Ｂに示す実装構造体１のように、電子部品３の第２導体３１と、バンプ３２との継目２０が、補強部４で覆われていてもよい。
【００８７】
また例えば図４Ｃに示す実装構造体１のように、回路基板２の第１導体２１とバンプ３２との継目２０が補強部４で覆われ、かつ電子部品３の第２導体３１とバンプ３２との継目２０が補強部４で覆われていてもよい。
【００８８】
また、図４Ａ及び図４Ｃに示す実装構造体１において隣合う第１導体２１の間隔が小さい場合（狭ピッチ）、或いは図４Ｂ及び図４Ｃに示す実装構造体１において隣合う第２導体３１の間隔が小さい場合、隣合う補強部４同士が繋がり、一体化していてもよい。また図４Ａ〜図４Ｃに示す実装構造体１において、隣合う全ての補強部４が繋がっていてもよい。すなわち回路基板２の表面が補強部４で覆われていてもよく、電子部品３の表面が補強部４で覆われていてもよい。
【００８９】
また図４Ｃに示す実装構造体１において、第１導体２１とバンプ３２との継目２０を覆う補強部４と、第２導体３１とバンプ３２との継目２０を覆う補強部４とが繋がり、一体化していてもよい。ただし、バンプ３２を構成するはんだの融点以上の温度で複数回加熱する場合（例えば、リフロー工程やリペア工程等）、はんだの再溶融時に内圧が上がり、はんだフラッシュが生じる可能性がある。このため、第１導体２１とバンプ３２との継目２０を覆う補強部４と、第２導体３１とバンプ３２との継目２０を覆う補強部４とは、一体化していない方が好ましい。
【００９０】
（２）実装構造体の製造方法
以下、図４Ａに示す実装構造体１の製造方法を、図５Ａ〜図５Ｃを参照しながら説明する。
【００９１】
まず、第１導体２１を備える回路基板２を用意して、第１導体２１を覆うように樹脂組成物（Ｘ）を配置する（図５Ａ参照）。樹脂組成物（Ｘ）を配置する方法は、特に限定されないが、例えば、印刷、転写、塗布等の方法によって行うことができる。
【００９２】
次に、第２導体３１を備える電子部品３を用意する。第２導体３１上にはバンプ３２が設けられ、第２導体３１とバンプ３２とは電気的に接続されている。この電子部品３を回路基板２の上に、バンプ３２が樹脂組成物（Ｘ）と接触するように配置する（図５Ｂ参照）。
【００９３】
次に、図５Ｂに示す状態で、バンプ３２及び樹脂組成物（Ｘ）を加熱する。加熱方法は特に限定されないが、例えばリフロー炉による加熱を採用することができる。この場合、例えば図１に示すようなリフロープロファイルに沿って、バンプ３２及び樹脂組成物（Ｘ）を加熱することができる。
【００９４】
上記「２−２．樹脂組成物（Ｘ）を用いた導体とバンプとの継目の補強」の項目に記載の通り、バンプ３２が溶融するまでは、樹脂組成物（Ｘ）が低粘度で維持される。またバンプ３２の溶融が開始されても、すぐには樹脂組成物（Ｘ）の粘度が上がらず、しばらくしてから粘度が急上昇する。このため、第１導体２１とバンプ３２との継目２０を、樹脂組成物（Ｘ）で覆ってから、樹脂組成物（Ｘ）を硬化させることができる。それにより、第１導体２１とバンプ３２とが良好に接続することができ、第１導体２１とバンプ３２との導通不良を抑制することができる。また、第１導体２１とバンプ３２との継目２０を樹脂組成物（Ｘ）の硬化物で覆うことができる。そのため、導体２１とバンプ３２との継目２０を補強することができる。
【００９５】
なお、上述の実装構造体１の製造方法では、第２導体３１上にバンプ３２が設けられているが、これに限定されない。例えば第１導体２１上にバンプ３２が設けられていてもよい。この場合、第２導体３１を覆うように樹脂組成物（Ｘ）を配置して、第２導体３１とバンプ３２とを接続する際に、第２導体３１とバンプ３２との継目２０を、樹脂組成物（Ｘ）で覆ってから、樹脂組成物（Ｘ）を硬化させることができる。その場合、図４Ｂに示す実装構造体１のように、補強部４によって、第２導体３１とバンプ３２との継目２０を補強することができる。
【実施例】
【００９６】
１．樹脂組成物の調製
表１に示す成分を、表１に示す割合で混合することにより、樹脂組成物を得た。なお、表１に示す成分の詳細は次のとおりである。
・ＥＰＩＣＬＯＮ８３５ＬＶ：２５℃で液状のビスフェノールＦ型エポキシ樹脂、エポキシ当量１６０〜１７０、２５℃での粘度２０００〜２５００ｍＰａ・ｓ、ＤＩＣ株式会社製、品名ＥＰＩＣＬＯＮ８３５ＬＶ。
・ＭＥＨ８０００Ｈ：２５℃で液状のフェノール樹脂、２５℃の粘度１５００〜３５００ｍＰａ・ｓ、明和化成株式会社製、品番ＭＥＨ−８０００Ｈ。
・Ｐ−ｄ：ｐ−ｄ型ベンゾオキサジン化合物、四国化成株式会社製。
・２Ｐ４ＭＨＺ：２−フェニル−４−ヒドロキシメチル−５−メチルイミダゾール、品番２Ｐ４ＭＨＺ−ＰＷ、四国化成工業株式会社製。
・アジピン酸：アジピン酸、融点１５２〜１５５℃、東京化成工業株式会社製。
・コハク酸：コハク酸、融点１８５〜１８９℃、東京化成工業株式会社製。
・ＴＥＡ：トリエタノールアミン、融点１９９℃、東京化成工業株式会社製。
・グアニジン：グアニジン塩酸塩、融点１８５〜１８９℃、東京化成工業株式会社製。
【００９７】
２．評価
（１）硬化性
実施例１〜１０及び比較例１〜６の樹脂組成物の２４０℃におけるゲルタイムを測定した。ゲルタイムの測定には、ＴＡインスツルメンツ社製のレオメーター（ＤＩＳＣＯＶＥＲＹ  ＨＲ−２）を使用した。なお、ゲルタイムとは、樹脂組成物（Ｘ）の貯蔵弾性率と、損失弾性率とが一致するまでの時間である。そして、樹脂組成物のゲルタイムを以下の基準で評価した。その結果を、下記の表１及び表２に示す。
・Ａ：１２０秒以上６００秒未満（硬化性が特に良好）
・Ｂ：６０秒以上１２０秒未満（硬化性が良好）
・Ｃ：６０秒未満又は６００秒以上（硬化性を有する）
【００９８】
（２）濡れ性
実施例１〜１０及び比較例１〜６の樹脂組成物を用いて、銅製の板の上に厚み０．１ｍｍの膜を形成した。融点２２２℃のＳＡＣ３０５はんだを、直径０．３５ｍｍの球状に成形し、このＳＡＣ３０５はんだを膜の上に載せた。続いて、板を膜及びＳＡＣ３０５はんだごと、２４０℃で３分間加熱してから、室温まで冷却した。続いて、ＳＡＣ３０５はんだの、平面視の直径（Ｄ）及び高さ寸法（Ｈ）を確認し、その結果に基づいて、｛（Ｄ−Ｈ）／Ｄ｝×１００（％）の式で算出される値を求めた。この値を濡れ性の指標とした。この値を以下の基準で評価した。その結果を、下記の表１及び表２に示す。
・Ａ：５５％以上（はんだへの濡れ性が特に良好）。
・Ｂ：４０％以上５５％未満（はんだへの濡れ性が良好）。
・Ｃ：４０％未満（はんだへの濡れ性を有する）。
【００９９】
（３）ボイド
実施例１〜１０及び比較例１〜６の樹脂組成物から硬化物を作製した。具体的には、銅製の板（２．５ｃｍ×２．５ｃｍ）の上に０．５ｍｍ厚のコの字型のシリコンゴムを貼り付けて樹脂組成物を流し込み、スライドガラス（２．５ｃｍ×２．５ｃｍ厚み１ｍｍ）を上からかぶせ、樹脂組成物が漏れ出さないようクリップで固定した。続いて、樹脂組成物を、２４０℃の硬化炉の中で２０分間加熱して硬化させることにより、厚さ０．５ｍｍ、大きさ２．０ｃｍ×２．０ｃｍの硬化物を作製した。この硬化物が有するボイド（気泡）を観察し、以下の基準で評価した。その結果を、下記の表１及び表２に示す。
・Ａ：ボイドの数が１０個未満。
・Ｂ：ボイドの数が１０個以上３０個未満。
・Ｃ：ボイドの数が３０個以上。
【０１００】
（４）総合評価
上記硬化性、濡れ性、及びボイドの評価結果を、以下の基準で評価した。その結果を下記の表１及び表２に示す。
・Ａ：硬化性、濡れ性、及びボイドの評価において、全てＡ評価。
・Ｂ：硬化性、濡れ性、及びボイドの評価において、Ｂ評価が一つ以上、Ｃ評価がない。
・Ｃ：硬化性、濡れ性、及びボイドの評価において、Ｃ評価が一つ以上。
【０１０１】
【表１】
2020090569.tif 000005
【０１０２】
【表２】
2020090569.tif 000006
【符号の説明】
【０１０３】
１  実装構造体
２  回路基板
３  電子部品
２０  継目
２１  第１導体
３０、３２  バンプ
３１  第２導体
１００  電子部品
２００  電子部品本体
２１０  導体
【図１】
2020090569.tif 000007
【図２】
2020090569.tif 000008
【図３】
2020090569.tif 000009
【図４】
2020090569.tif 000010
【図５】
2020090569.tif 000011